СПОСОБ ПОЛУЧЕНИЯ ГРАДИЕНТА ПОЛЯРИЗАЦИИ В ОДНОРОДНОЙ ПО ХИМИЧЕСКОМУ СОСТАВУ ПЬЕЗОЭЛЕКТРИЧЕСКИЙ КЕРАМИКЕ С ОППОЗИТНЫМИ ПЛОСКИМИ ЭЛЕМЕНТАММИ ПОВЕРХНОСТИ И УСТРОЙСТВО ДЛЯ ПОЛУЧЕНИЯ ГРАДИЕНТА ПОЛЯРИЗАЦИИ В ОДНОРОДНОЙ ПО ХИМИЧЕСКОМУ СОСТАВУ ПЬЕЗОЭЛЕКТРИЧЕСКОЙ КЕРАМИКЕ С ОППОЗИТНЫМИ ПЛОСКИМИ ЭЛЕМЕНТАМИ ПОВЕРХНОСТИ

1. Способ получения градиента поляризации в однородной по химическому составу пьезоэлектрической керамике с оппозитными плоскими элементами поверхности, содержащий поляризацию образца пьезоэлектрической керамики при температуре 100÷180°С, выдержку образца в течение 3÷5 дней при температуре 20÷25°С, определение температуры параэлектрической фазы образца, градиентный нагрев образца поляризованной пьезоэлектрической керамики в течение 20÷30 мин, при котором один из плоских элементов поверхности образца нагревается до температуры параэлектрической фазы, а второй плоский элемент поверхности, оппозитный первому, имеет температуру сегнетоэлектрической фазы, после чего образец охлаждается в электрически свободном состоянии.
2. Устройство для получения градиента поляризации в однородной по химическому составу пьезоэлектрической керамике с оппозитными плоскими элементами поверхности, содержащее нагреваемый и охлаждаемый стаканы с плоским днищем, оснащенные термопарами, причем охлаждаемый стакан помещен коаксиально внутрь нагреваемого стакана с зазором между стенками стаканов, равным 0,25÷0,30 диаметра внутреннего стакана, и теплоизоляционный кожух.